(57)【要約】  中屈折率低分散の光学特性を有し、良好な化学的耐久性及び比重の小さい光学ガラスをと、これを用いたプリフォーム及び光学素子を提供する。  光学ガラスは、ＳｉＯ２成分  ０〜３０．０％未満、Ａｌ２Ｏ３成分を８．０％〜３０．０％、ＲＯ成分（式中、ＲはＺｎ、Ｍｇ、Ｃａ、Ｓｒ、Ｂａからなる群より選択される１種以上）の質量和が２０．０％未満、Ｌｎ２Ｏ３成分（式中、ＬｎはＬａ、Ｇｄ、Ｙ、Ｌｕからなる群より選択される１種以上）の質量和が１０．０％〜５５．０％含有し、質量比（ＳｉＯ２＋Ａｌ２Ｏ３）／Ｂ２Ｏ３が０．３〜１０．０であって、１．５８以上１．８０以下の屈折率（ｎｄ）を有し、３５以上６５以下のアッベ数（νｄ）を有する。【特許請求の範囲】
【請求項１】
質量％で、
ＳｉＯ２成分  ０〜３０．０％未満、
Ａｌ２Ｏ３成分を８．０％〜３０．０％、
ＲＯ成分（式中、ＲはＺｎ、Ｍｇ、Ｃａ、Ｓｒ、Ｂａからなる群より選択される１種以上）の質量和が２０．０％未満、
Ｌｎ２Ｏ３成分（式中、ＬｎはＬａ、Ｇｄ、Ｙ、Ｌｕからなる群より選択される１種以上）の質量和が１０．０％〜５５．０％
含有し、
質量比（ＳｉＯ２＋Ａｌ２Ｏ３）／Ｂ２Ｏ３が０．３〜１０．０であり、
１．５８以上１．８０以下の屈折率（ｎｄ）を有し、３５以上６５以下のアッベ数（νｄ）を有する光学ガラス。
【請求項２】
質量比（Ａｌ２Ｏ３／Ｌｎ２Ｏ３）が０．１〜１．０である請求項１記載の光学ガラス。
【請求項３】
質量％で、
Ｂ２Ｏ３成分  ０超〜５０．０％、
Ｌａ２Ｏ３成分  ０〜５５．０％、
Ｙ２Ｏ３成分  ０〜５５．０％、
Ｇｄ２Ｏ３成分  ０〜５５．０％、
Ｌｕ２Ｏ３成分  ０〜１０．０％、
Ｙｂ２Ｏ３成分  ０〜１０．０％、
ＺｒＯ２成分  ０〜１０．０％、
ＴｉＯ２成分  ０〜１０．０％、
Ｎｂ２Ｏ５成分  ０〜１５．０％、
Ｔａ２Ｏ５成分  ０〜１０．０％、
ＷＯ３成分  ０〜１０．０％、
ＺｎＯ成分  ０〜１５．０％、
ＭｇＯ成分  ０〜１５．０％、
ＣａＯ成分  ０〜１５．０％、
ＳｒＯ成分  ０〜１５．０％、
ＢａＯ成分  ０〜１５．０％、
Ｌｉ２Ｏ成分  ０〜８．０％、
Ｎａ２Ｏ成分  ０〜８．０％、
Ｋ２Ｏ成分  ０〜８．０％、
ＧｅＯ２成分  ０〜１０．０％、
Ｇａ２Ｏ３成分  ０〜１０．０％、
Ｐ２Ｏ５成分  ０〜３０．０％、
Ｂｉ２Ｏ３成分  ０〜５．０％、
ＴｅＯ２成分  ０〜５．０％、
ＳｎＯ２成分  ０〜３．０％、
Ｓｂ２Ｏ３成分  ０〜１．０％、
であり、
上記各金属元素の１種又は２種以上の酸化物の一部又は全部と置換した弗化物のＦとしての含有量が０〜１５．０質量％である請求項１又は２記載の光学ガラス。
【請求項４】
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が０〜２０．０％以下である請求項１から３のいずれか記載の光学ガラス。
【請求項５】
質量比（Ｌｎ２Ｏ３＋ＳｉＯ２＋Ａｌ２Ｏ３）／（ＲＯ＋Ｒｎ２Ｏ＋Ｂ２Ｏ３）が１．０〜１０．０である請求項１から４のいずれか記載の光学ガラス。
【請求項６】
質量比（Ｌｎ２Ｏ３／ＲＯ）が１．０以上である請求項１から５のいずれか記載の光学ガラス。
【請求項７】
質量比（Ｌｎ２Ｏ３／Ｒｎ２Ｏ）が３．０以上ある請求項１から６のいずれか記載の光学ガラス。
【請求項８】
Ｒｎ２Ｏ成分（式中、ＲｎはＬｉ、Ｎａ、Ｋからなる群より選択される１種以上）の質量和が０．０％〜８．０％である請求項１から７いずれか記載の光学ガラス。
【請求項９】
質量％で、
質量和（ＳｉＯ２＋Ｂ２Ｏ３）が３５．０〜６５．０％、
Ｌｎ２Ｏ３成分（式中、ＬｎはＬａ、Ｇｄ、Ｙ、Ｌｕからなる群より選択される１種以上）の質量和が５．０％〜５５．０％、
Ｒｎ２Ｏ成分（式中、ＲｎはＬｉ、Ｎａ、Ｋからなる群より選択される１種以上）の質量和が０．０％〜１０．０％、
質量比（Ｌｎ２Ｏ３／Ｒｎ２Ｏ）が１．０以上であり、
ガラスの比重（ｄ）と粉末法耐酸性の等級（ＲＡ）の乗算ｄ×ＲＡの値が１５．０以下であって、
１．５８以上１．８０以下の屈折率（ｎｄ）を有し、３５以上６５以下のアッベ数（νｄ）を有する光学ガラス。
【請求項１０】
質量％で、
ＳｉＯ２成分  ０〜５０．０％
Ｂ２Ｏ３成分  ０〜５０．０％、
Ａｌ２Ｏ３成分を０〜３０．０％、
Ｌａ２Ｏ３成分  ０〜５５．０％、
Ｙ２Ｏ３成分  ０〜５５．０％、
Ｇｄ２Ｏ３成分  ０〜４０．０％、
Ｌｕ２Ｏ３成分  ０〜１０．０％、
Ｙｂ２Ｏ３成分  ０〜１０．０％、
ＺｒＯ２成分  ０〜１０．０％、
ＴｉＯ２成分  ０〜１０．０％、
Ｎｂ２Ｏ５成分  ０〜１５．０％、
Ｔａ２Ｏ５成分  ０〜１０．０％、
ＷＯ３成分  ０〜１０．０％、
ＺｎＯ成分  ０〜４０．０％、
ＭｇＯ成分  ０〜２０．０％、
ＣａＯ成分  ０〜４０．０％、
ＳｒＯ成分  ０〜４０．０％、
ＢａＯ成分  ０〜４０．０％、
Ｌｉ２Ｏ成分  ０〜８．０％、
Ｎａ２Ｏ成分  ０〜８．０％、
Ｋ２Ｏ成分  ０〜８．０％、
ＧｅＯ２成分  ０〜１０．０％、
Ｇａ２Ｏ３成分  ０〜１０．０％、
Ｐ２Ｏ５成分  ０〜３０．０％、
Ｂｉ２Ｏ３成分  ０〜５．０％、
ＴｅＯ２成分  ０〜５．０％、
ＳｎＯ２成分  ０〜３．０％、
Ｓｂ２Ｏ３成分  ０〜１．０％、
上記各金属元素の１種又は２種以上の酸化物の一部又は全部と置換した弗化物のＦとしての含有量が０〜１５．０質量％である請求項９に記載の光学ガラス。
【請求項１１】
質量和（ＳｉＯ２＋Ａｌ２Ｏ３）が５．０〜５０．０％であり、質量比（ＳｉＯ２+Ａｌ２Ｏ３）／Ｂ２Ｏ３が０．３以上である請求項９又は１０記載の光学ガラス。
【請求項１２】
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が０〜２０．０％以下である請求項９から１１のいずれか記載の光学ガラス。
【請求項１３】
質量比（Ｌｎ２Ｏ３＋ＳｉＯ２＋Ａｌ２Ｏ３）／（ＲＯ＋Ｒｎ２Ｏ＋Ｂ２Ｏ３）が０．３〜１０．０である請求項９から１２記載のいずれか記載の光学ガラス。
【請求項１４】
ＲＯ成分（式中、ＲはＺｎ、Ｍｇ、Ｃａ、Ｓｒ、Ｂａからなる群より選択される１種以上）の質量和が４０．０％未満である請求項９から１３のいずれか記載の光学ガラス。
【請求項１５】
質量積（ＢａＯ×Ｇｄ２Ｏ３）が８．０未満である請求項１から１４のいずれか記載の光学ガラス。
【請求項１６】
質量積（ＳｉＯ２＋Ｂ２Ｏ３＋Ａｌ２Ｏ３）×Ｒｎ２Ｏが０〜５００である請求項１から１５のいずれか記載の光学ガラス。
【請求項１７】
粉末法による化学的耐久性（耐酸性）が１級〜４級を有する請求項１から１６のいずれか記載の光学ガラス。
【請求項１８】
請求項１から１７のいずれか記載の光学ガラスからなるプリフォーム材。
【請求項１９】
請求項１から１７のいずれか記載の光学ガラスからなる光学素子。
【請求項２０】
請求項１９に記載の光学素子を備える光学機器。
【発明の詳細な説明】
【技術分野】
【０００１】
本発明は、光学ガラス、プリフォーム材及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。【０００３】
光学素子を作製する光学ガラスの中でも特に、光学系全体の軽量化及び小型化や色収差補正を図ることが可能な、１．５８以上の屈折率（ｎｄ）を有し、３５以上６５以下のアッベ数（νｄ）を有する中屈折率低分散ガラスの需要が非常に高まっている。【０００４】
このような中屈折率低分散ガラスとして、特許文献１〜２に代表されるようなガラス組成物が知られている。しかしながら、これらのＢ２Ｏ３−Ｌａ２Ｏ３系からなるガラス組成物は、一般的に用いられているガラス成分の特性上、水や酸に弱いことが多く、耐久性が十分ではなかった。そのため、ガラスの研磨加工時において、ガラスが劣化することがあり、製造工程上不都合が生じることがある。
また、近年需要が伸びている監視カメラや車載用のカメラなどでは、屋外で恒常的に使用されるため、風雨や大気中の水蒸気等に曝されることが多い。従来のガラス組成物を用いた撮像素子を使用するにあたり、外界での長期間の使用を前提とする場合には、特許文献１〜２に記載されているようなガラス組成では、耐久性が十分ではない。
【先行技術文献】
【特許文献】
【０００５】
【特許文献１】特開昭５５−０８０７３６号公報
【特許文献２】特開平１１−１３９８４４号公報
【特許文献３】特開平１１−０７１１２９号公報
【発明の概要】
【発明が解決しようとする課題】
【０００６】
本発明は、上記問題点に鑑みてなされたものである。本発明の目的は、前記所定の範囲の光学恒数を有し、良好な化学的耐久性及び比重の小さい光学ガラスを得ることにある。
【課題を解決するための手段】
【０００７】
本発明者らは、上記課題を解決するために、鋭意試験研究を重ねた結果、特定の組成を有することで、上記課題を解決するガラスが得られることを見出し、本発明を完成するに至った。特に本発明者は、以下の第一の態様の光学ガラス（下記（１）〜（８））及び第二の態様の光学ガラス（下記（９）〜（１４））を提供する。【０００８】
（１）質量％で、
ＳｉＯ２成分０〜３０．０％未満、
Ａｌ２Ｏ３成分を８．０％〜３０．０％、
ＲＯ成分（式中、ＲはＺｎ、Ｍｇ、Ｃａ、Ｓｒ、Ｂａからなる群より選択される１種以上）の質量和が２０．０％未満、
Ｌｎ２Ｏ３成分（式中、ＬｎはＬａ、Ｇｄ、Ｙ、Ｌｕからなる群より選択される１種以上）の質量和が１０．０％〜５５．０％
含有し、
質量比（ＳｉＯ２＋Ａｌ２Ｏ３）／Ｂ２Ｏ３が０．３〜１０．０であり、
１．５８以上１．８０以下の屈折率（ｎｄ）を有し、３５以上６５以下のアッベ数（νｄ）を有する光学ガラス。【０００９】
（２）
質量比（Ａｌ２Ｏ３／Ｌｎ２Ｏ３）が０．１〜１．０である（１）記載の光学ガラス。【００１０】
（３）
質量％で、
Ｂ２Ｏ３成分０超〜５０．０％、
Ｌａ２Ｏ３成分０〜５５．０％、
Ｙ２Ｏ３成分０〜５５．０％、
Ｇｄ２Ｏ３成分０〜５５．０％、
Ｌｕ２Ｏ３成分０〜１０．０％、
Ｙｂ２Ｏ３成分０〜１０．０％、
ＺｒＯ２成分０〜１０．０％、
ＴｉＯ２成分０〜１０．０％、
Ｎｂ２Ｏ５成分０〜１５．０％、
Ｔａ２Ｏ５成分０〜１０．０％、
ＷＯ３成分０〜１０．０％、
ＺｎＯ成分０〜１５．０％、
ＭｇＯ成分０〜１５．０％、
ＣａＯ成分０〜１５．０％、
ＳｒＯ成分０〜１５．０％、
ＢａＯ成分０〜１５．０％、
Ｌｉ２Ｏ成分０〜８．０％、
Ｎａ２Ｏ成分０〜８．０％、
Ｋ２Ｏ成分０〜８．０％、
ＧｅＯ２成分０〜１０．０％、
Ｇａ２Ｏ３成分０〜１０．０％、
Ｐ２Ｏ５成分０〜３０．０％、
Ｂｉ２Ｏ３成分０〜５．０％、
ＴｅＯ２成分０〜５．０％、
ＳｎＯ２成分０〜３．０％、
Ｓｂ２Ｏ３成分０〜１．０％、
であり、
上記各金属元素の１種又は２種以上の酸化物の一部又は全部と置換した弗化物のＦとしての含有量が０〜１５．０質量％である（１）又は（２）記載の光学ガラス。【００１１】
（４）
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が０〜２０．０％以下である（１）から（３）のいずれか記載の光学ガラス。【００１２】
（５）
質量比（Ｌｎ２Ｏ３＋ＳｉＯ２＋Ａｌ２Ｏ３）／（ＲＯ＋Ｒｎ２Ｏ＋Ｂ２Ｏ３）が１．０〜１０．０である（１）から（４）のいずれか記載の光学ガラス。【００１３】
（６）
質量比（Ｌｎ２Ｏ３／ＲＯ）が１．０以上である（１）から（５）のいずれか記載の光学ガラス。【００１４】
（７）
質量比（Ｌｎ２Ｏ３／Ｒｎ２Ｏ）が３．０以上ある（１）から（６）のいずれか記載の光学ガラス。【００１５】
（８）
Ｒｎ２Ｏ成分（式中、ＲｎはＬｉ、Ｎａ、Ｋからなる群より選択される１種以上）の質量和が０．０％〜８．０％である（１）から（７）いずれか記載の光学ガラス。【００１６】
（９）
質量％で、
質量和（ＳｉＯ２＋Ｂ２Ｏ３）が３５．０〜６５．０％、
Ｌｎ２Ｏ３成分（式中、ＬｎはＬａ、Ｇｄ、Ｙ、Ｌｕからなる群より選択される１種以上）の質量和が５．０％〜５５．０％、
Ｒｎ２Ｏ成分（式中、ＲｎはＬｉ、Ｎａ、Ｋからなる群より選択される１種以上）の質量和が０．０％〜１０．０％、
質量比（Ｌｎ２Ｏ３／Ｒｎ２Ｏ）が１．０以上であり、
ガラスの比重（ｄ）と粉末法耐酸性の等級（ＲＡ）の乗算ｄ×ＲＡの値が１５．０以下であって、
１．５８以上１．８０以下の屈折率（ｎｄ）を有し、３５以上６５以下のアッベ数（νｄ）を有する光学ガラス。【００１７】
（１０）
質量％で、
ＳｉＯ２成分０〜５０．０％
Ｂ２Ｏ３成分０〜５０．０％、
Ａｌ２Ｏ３成分を０〜３０．０％、
Ｌａ２Ｏ３成分０〜５５．０％、
Ｙ２Ｏ３成分０〜５５．０％、
Ｇｄ２Ｏ３成分０〜４０．０％、
Ｌｕ２Ｏ３成分０〜１０．０％、
Ｙｂ２Ｏ３成分０〜１０．０％、
ＺｒＯ２成分０〜１０．０％、
ＴｉＯ２成分０〜１０．０％、
Ｎｂ２Ｏ５成分０〜１５．０％、
Ｔａ２Ｏ５成分０〜１０．０％、
ＷＯ３成分０〜１０．０％、
ＺｎＯ成分０〜４０．０％、
ＭｇＯ成分０〜２０．０％、
ＣａＯ成分０〜４０．０％、
ＳｒＯ成分０〜４０．０％、
ＢａＯ成分０〜４０．０％、
Ｌｉ２Ｏ成分０〜８．０％、
Ｎａ２Ｏ成分０〜８．０％、
Ｋ２Ｏ成分０〜８．０％、
ＧｅＯ２成分０〜１０．０％、
Ｇａ２Ｏ３成分０〜１０．０％、
Ｐ２Ｏ５成分０〜３０．０％、
Ｂｉ２Ｏ３成分０〜５．０％、
ＴｅＯ２成分０〜５．０％、
ＳｎＯ２成分０〜３．０％、
Ｓｂ２Ｏ３成分０〜１．０％、
上記各金属元素の１種又は２種以上の酸化物の一部又は全部と置換した弗化物のＦとしての含有量が０〜１５．０質量％である（９）に記載の光学ガラス。【００１８】
（１１）
質量和（ＳｉＯ２＋Ａｌ２Ｏ３）が５．０〜５０．０％であり、質量比（ＳｉＯ２+Ａｌ２Ｏ３）／Ｂ２Ｏ３が０．３以上である（９）又は（１０）の光学ガラス。【００１９】
（１２）
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が０〜２０．０％以下である（９）から（１１）のいずれか記載の光学ガラス。【００２０】
（１３）
質量比（Ｌｎ２Ｏ３＋ＳｉＯ２＋Ａｌ２Ｏ３）／（ＲＯ＋Ｒｎ２Ｏ＋Ｂ２Ｏ３）が０．３〜１０．０である（９）から（１２）のいずれか記載の光学ガラス。【００２１】
（１４）
ＲＯ成分（式中、ＲはＺｎ、Ｍｇ、Ｃａ、Ｓｒ、Ｂａからなる群より選択される１種以上）の質量和が４０．０％未満である（９）から（１３）のいずれか記載の光学ガラス。【００２２】
（１５）
質量積（ＢａＯ×Ｇｄ２Ｏ３）が８．０未満である（１）から（１４）のいずれか記載の光学ガラス。【００２３】
（１６）
質量積（ＳｉＯ２＋Ｂ２Ｏ３＋Ａｌ２Ｏ３）×Ｒｎ２Ｏが０〜５００である（１）から（１５）のいずれか記載の光学ガラス。【００２４】
（１７）
粉末法による化学的耐久性（耐酸性）が１級〜４級を有する（１）から（１６）のいずれか記載の光学ガラス。【００２５】
（１８）
（１）から（１７）のいずれか記載の光学ガラスからなるプリフォーム材。【００２６】
（１９）
（１）から（１７）のいずれか記載の光学ガラスからなる光学素子。【００２７】
（２０）
（１９）に記載の光学素子を備える光学機器。
【発明の効果】
【００２８】
本発明によれば、所定の範囲の光学恒数および良好な化学的耐久性を有するガラスを得ることができる。
【発明を実施するための形態】
【００２９】
以下、本発明のガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３０】
［ガラス成分］
本発明の光学ガラスを構成する各成分の組成範囲を以下に述べる。本明細書中において、各成分の含有量は、特に断りがない場合、全て酸化物換算組成のガラス全物質量に対する質量％で表示されるものとする。ここで、「酸化物換算組成」は、本発明のガラス構成成分の原料として使用される酸化物、複合塩、金属弗化物等が熔融時に全て分解され酸化物へ変化すると仮定した場合に、当該生成酸化物の総物質量を１００質量％として、ガラス中に含有される各成分を表記した組成である。
【００３１】
（第一の態様の光学ガラス）
第一の態様の光学ガラスの各成分について説明する。
ＳｉＯ２成分は、０％超含有する場合に、耐失透性や化学的耐久性を向上させる任意成分である。そのため、ＳｉＯ２成分の含有量は、好ましくは０％超、より好ましくは３．０％、さらに好ましくは６．０％、最も好ましくは９．０％を下限とする。
一方で、ＳｉＯ２成分の含有量を３０．０％未満にすることで、より大きな屈折率を得易くでき、熔融性の悪化や過剰な粘性上昇を抑えられる。従って、ＳｉＯ２成分の含有量は、好ましくは３０．０％未満、より好ましくは２７．０％、さらに好ましくは２５．０％、さらに好ましくは２３．０％、さらに好ましくは２１．０％、さらに好ましくは１９．０％、最も好ましくは１７．０％を上限とする。
【００３２】
Ａｌ２Ｏ３成分は、耐失透性や化学的耐久性を向上させる効果を有する必須成分である。そのため、Ａｌ２Ｏ３成分の含有量は、好ましくは８．０％、より好ましくは１０．０％、さらに好ましくは１２．０％、さらに好ましくは１４．０％、最も好ましくは１６．０％を下限とする。
一方で、Ａｌ２Ｏ３成分の含有量を３０．０％以下にすることで、過剰な含有による耐失透性の悪化や屈折率の低下を抑えられる。従って、Ａｌ２Ｏ３成分の含有量は、好ましくは３０．０％、より好ましくは２８．０％、さらに好ましくは２６．０％、さらに好ましくは２４．０％、さらに好ましくは２２．０％、さらに好ましくは２０．０％、最も好ましくは１８．０％を上限とする。
【００３３】
ＲＯ成分（式中、ＲはＺｎ、Ｍｇ、Ｃａ、Ｓｒ、Ｂａからなる群より選択される１種以上）の含有量の和（質量和）は、２０．０％未満が好ましい。これにより、過剰な含有による化学的耐久性の悪化や耐失透性の低下を抑えられる。
従って、ＲＯ成分の質量和は、好ましくは２０．０％未満、より好ましくは１８．０％、さらに好ましくは１６．０％、さらに好ましくは１４．０％、さらに好ましくは１２．０％、さらに好ましくは１０．０％が好ましい。
特に、ＲＯ成分の含有量を８．０％以下とすることで、化学的耐久性の悪化を抑える効果をより得られやすくなる。したがって、好ましくは８．０％、より好ましくは６．０％、さらに好ましくは４．０％、最も好ましくは２．０％を上限とする。
【００３４】
Ｌｎ２Ｏ３成分（式中、ＬｎはＬａ、Ｇｄ、Ｙ、Ｌｕからなる群より選択される１種以上）の含有量の和（質量和）は、１０．０％以上５５．０％以下の範囲で含有することが好ましい。
特に、この和を１０．０％以上にすることで、ガラスの屈折率及びアッベ数が高められるため、所望の屈折率及びアッベ数を有するガラスを得易くすることができる。従って、Ｌｎ２Ｏ３成分の質量和は、好ましくは１０．０％、より好ましくは１５．０％、さらに好ましくは２０．０％、さらに好ましくは２５．０％、さらに好ましくは３０．０％、最も好ましくは３５．０％を下限とする。
一方で、この和を５５．０％以下にすることで、ガラスの液相温度が低くなるため、ガラスの失透を低減できる。従って、Ｌｎ２Ｏ３成分の質量和は、好ましくは５５．０％、より好ましくは５０．０％、さらに好ましくは４８．０％、最も好ましくは４５．０％を上限とする。
【００３５】
質量比（ＳｉＯ２＋Ａｌ２Ｏ３）／（Ｂ２Ｏ３）が０．３以上の場合、ガラスの化学的耐久性を向上させる効果が得やすくなる。従って（ＳｉＯ２＋Ａｌ２Ｏ３）／（Ｂ２Ｏ３）の質量比は好ましくは０．３、より好ましくは０．４、さらに好ましくは０．５、さらに好ましくは０．６、さらに好ましくは０．７、最も好ましくは０．８を下限とする。
一方で、この質量比を１０．０以下にすることで、ガラス原料の熔融性の悪化や過剰な粘性の上昇を抑えることができる。従って、（ＳｉＯ２＋Ａｌ２Ｏ３）／（Ｂ２Ｏ３）の質量比は、好ましくは１０．０以下、より好ましくは８．０、さらに好ましくは６．０、さらに好ましくは５．０、さらに好ましくは４．０、さらに好ましくは３．０、さらに好ましくは２．０、最も好ましくは１．０を上限とする。
なお、Ｂ２Ｏ３成分を含有しない場合は（ＳｉＯ２＋Ａｌ２Ｏ３）／（Ｂ２Ｏ３）の値を無限大とする。
【００３６】
質量比（Ａｌ２Ｏ３／Ｌｎ２Ｏ３）が０．１０以上の場合、耐失透性を向上させる効果が得られやすくなる。
従って、（Ａｌ２Ｏ３／Ｌｎ２Ｏ３）の質量比は好ましくは０．１０、より好ましくは０．１５、さらに好ましくは０．２０、さらに好ましくは０．２５、さらに好ましくは０．３０、最も好ましくは０．３５を下限とする。
一方で、この質量比を１．０以下にすることで、ガラス原料の熔融性の悪化や過剰な粘性の上昇を抑えることができる。従って、（Ａｌ２Ｏ３／Ｌｎ２Ｏ３）の質量比は、好ましくは１．０以下、より好ましくは０．９、さらに好ましくは０．８、さらに好ましくは０．７、さらに好ましくは０．６、最も好ましくは０．５を上限とする。
なお、Ｌｎ２Ｏ３成分を含有しない場合はＡｌ２Ｏ３／Ｌｎ２Ｏ３の値を無限大とする。
【００３７】
Ｂ２Ｏ３成分は、０％超含有する場合に、溶融性を向上させ、耐失透性を向上させる効果を有する任意成分である。そのため、Ｂ２Ｏ３成分の含有量は、好ましくは０％超、より好ましくは５．０％、さらに好ましくは１０．０％、さらに好ましくは１５．０％、さらに好ましくは２０．０％、最も好ましくは２５．０％を下限とする。
一方で、Ｂ２Ｏ３成分の含有量を５０．０％以下にすることで、ガラスの化学的耐久性の悪化を抑えられる。従って、Ｂ２Ｏ３成分の含有量は、好ましくは５０．０％、より好ましくは４５．０％、さらに好ましくは４０．０％、さらに好ましくは３５．０％、最も好ましくは３３．０％を上限とする。
【００３８】
Ｌａ２Ｏ３成分は、０％超含有する場合に、ガラスの屈折率を高め、且つガラスのアッベ数を高める任意成分である。従って、Ｌａ２Ｏ３成分の含有量は、好ましくは０％超、より好ましくは５．０％、さらに好ましくは１０．０％、さらに好ましくは１５．０％、最も好ましくは２０．０％を下限とする。
一方で、Ｌａ２Ｏ３成分の含有量を５５．０％以下にすることで、ガラスの安定性を高めることで失透を低減できる。従ってＬａ２Ｏ３成分の含有量は、好ましくは５５．０％、より好ましくは４５．０％、さらに好ましくは４０．０％、最も好ましくは３５．０％を上限とする。
【００３９】
Ｙ２Ｏ３成分は、０％超含有する場合に、高屈折率及び高アッベ数を維持しながらも、ガラスの材料コストを抑えられ、且つ、他の希土類成分よりもガラスの比重を低減できる任意成分である。従って、Ｙ２Ｏ３成分の含有量は、好ましくは０％超、より好ましくは１．０％、さらに好ましくは３．０％、さらに好ましくは５．０％、さらに好ましくは８．０％、さらに好ましくは１０．０％を下限とする。
一方で、Ｙ２Ｏ３成分の含有量を５５．０％以下にすることでガラスの耐失透性を高められる。従って、Ｙ２Ｏ３成分の含有量は、好ましくは５５．０％、より好ましくは４５．０％、さらに好ましくは４０．０％、さらに好ましくは３０．０％、さらに好ましくは２５．０％、最も好ましくは２０．０％を上限とする。
【００４０】
Ｇｄ２Ｏ３成分は、０％超含有する場合に、ガラスの屈折率を高められ、且つアッベ数を高められる任意成分である。
一方で、希土類元素の中でも高価なＧｄ２Ｏ３成分を５５．０％以下にすることで、比重の増加を抑え、ガラスの材料コストが低減されるため、より安価に光学ガラスを作製できる。従って、Ｇｄ２Ｏ３成分の含有量は、好ましくは５５．０％、より好ましくは４５．０％、さらに好ましくは４０．０％、さらに好ましくは３０．０％、さらに好ましくは２０．０％とする。
特に、Ｇｄ２Ｏ３成分を１０．０％未満とすることで、材料コストをより低減させることができる。従って、Ｇｄ２Ｏ３成分の含有量を、好ましくは、１０．０％未満、より好ましくは５．０％未満、さらに好ましくは１．０％未満、さらに好ましくは０．１％未満を上限とする。材料コストの低減や比重の増加を抑える観点で、Ｇｄ２Ｏ３成分を含有しなくてもよい。
【００４１】
Ｌｕ２Ｏ３成分は、０％超含有する場合に、ガラスの屈折率を高められ、且つアッベ数を高められる任意成分である。
一方で、Ｌｕ２Ｏ３成分の含有量をそれぞれ１０．０％以下にすることで、ガラスの材料コストが低減されるため、より安価に光学ガラスを作製できる。また、これによりガラスの耐失透性を高められる。従って、Ｌｕ２Ｏ３成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｌｕ２Ｏ３成分を含有しなくてもよい。
【００４２】
Ｙｂ２Ｏ３成分は、０％超含有する場合に、ガラスの屈折率を高められ、且つアッベ数を高められる任意成分である。
一方で、Ｙｂ２Ｏ３成分の含有量を１０．０％以下にすることで、ガラスの材料コストが低減されるため、より安価に光学ガラスを作製できる。また、これによりガラスの耐失透性を高められる。従って、Ｙｂ２Ｏ３成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｙｂ２Ｏ３成分を含有しなくてもよい。
【００４３】
ＺｒＯ２成分は、０％超含有する場合に、ガラスの屈折率及びアッベ数を高められ、且つ耐失透性を向上できる任意成分である。
一方で、ＺｒＯ２成分の含有量を１０．０％以下にすることで、ＺｒＯ２成分の過剰な含有による失透を低減できる。従って、ＺｒＯ２成分の含有量は、好ましくは１０．０％、より好ましくは８．０％、さらに好ましくは６．０％、さらに好ましくは４．０％、さらに好ましくは２．０％、さらに好ましくは１．０％、さらに好ましくは０．５％、さらに好ましくは０．１％を上限とする。
【００４４】
ＴｉＯ２成分は、０％超含有する場合に、ガラスの屈折率を高められる任意成分である。
一方で、ＴｉＯ２成分の含有量を１０．０％以下にすることで、ＴｉＯ２成分の過剰な含有による失透を低減でき、ガラスの可視光（特に波長５００ｎｍ以下）に対する透過率の低下を抑えられる。従って、ＴｉＯ２成分の含有量は、好ましくは１０．０％、より好ましくは８．０％、さらに好ましくは６．０％、さらに好ましくは４．０％、さらに好ましくは２．０％、さらに好ましくは１．０％、さらに好ましくは０．５％、さらに好ましくは０．１％を上限とする。
【００４５】
Ｎｂ２Ｏ５成分は、０％超含有する場合に、ガラスの屈折率を高められる任意成分である。
一方で、Ｎｂ２Ｏ５成分の含有量を１５．０％以下にすることで、Ｎｂ２Ｏ５成分の過剰な含有による失透を低減でき、且つ、ガラスの可視光（特に波長５００ｎｍ以下）に対する透過率の低下を抑えられる。従って、Ｎｂ２Ｏ５成分の含有量は、好ましくは１５．０％、より好ましくは１２．０％、さらに好ましくは１０．０％、さらに好ましくは８．０％、さらに好ましくは５．０％、さらに好ましくは３．０％、さらに好ましくは１．０％、さらに好ましくは０．５％、さらに好ましくは０．１％を上限とする。
【００４６】
Ｔａ２Ｏ５成分は、０％超含有する場合に、ガラスの屈折率を高められ、且つ耐失透性を高められる任意成分である。
一方で、高価なＴａ２Ｏ５成分を１０．０％以下にすることで、ガラスの材料コストが低減されるため、より安価に光学ガラスを作製できる。従って、Ｔａ２Ｏ５成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｔａ２Ｏ５成分を含有しなくてもよい。
【００４７】
ＷＯ３成分は、０％超含有する場合にガラスの屈折率を高められ、且つ耐失透性を高められる任意成分である。
一方で、ＷＯ３成分の含有量を１０．０％以下にすることで、ＷＯ３成分によるガラスの着色を低減して可視光透過率を高められる。従って、ＷＯ３成分の含有量は、好ましくは１０．０％、より好ましくは８．０％、さらに好ましくは６．０％、さらに好ましくは４．０％、さらに好ましくは１．０％、さらに好ましくは０．５％、さらに好ましくは０．１％を上限とする。
【００４８】
ＺｎＯ成分は、０％超含有する場合に、低温溶融性を向上させる任意成分である。
一方で、ＺｎＯ成分の含有量を１５．０％以下にすることで過剰な含有によるアッベ数の低下や耐失透性の低下を抑えられる。従って、ＺｎＯ成分の含有量は、好ましくは１５．０％、より好ましくは１２．０％、さらに好ましくは１０．０％、さらに好ましくは８．０％、さらに好ましくは６．０％、さらに好ましくは４．０％、さらに好ましくは２．０％、さらに好ましくは１．０％を上限とする。
【００４９】
ＭｇＯ成分は、０％超含有する場合に、低温溶融性を向上させる任意成分である。
一方で、ＭｇＯ成分の含有量を１５．０％以下にすることで、ＭｇＯ成分の過剰な含有による化学的耐久性の悪化や耐失透性の低下を抑えられる。従って、ＭｇＯ成分の含有量は、好ましくは１５．０％、より好ましくは１０．０％、さらに好ましくは８．０％、さらに好ましくは５．０％、さらに好ましくは３．０％、さらに好ましくは１．０％、最も好ましくは０．１％を上限とする。
【００５０】
ＣａＯ成分は、０％超含有する場合に、低温溶融性を向上させる任意成分である。
一方で、ＣａＯ成分の含有量を１５．０％以下にすることで、ＣａＯ成分の過剰な含有による化学的耐久性の悪化や耐失透性の低下を抑えられる。従って、ＣａＯ成分の含有量は、好ましくは１５．０％、より好ましくは１０．０％、さらに好ましくは８．０％、さらに好ましくは５．０％、さらに好ましくは３．０％、最も好ましくは１．０％を上限とする。
【００５１】
ＳｒＯ成分は、０％超含有する場合に、低温溶融性を向上させる任意成分である。
一方で、ＳｒＯ成分の含有量を１５．０％以下にすることで、ＳｒＯ成分の過剰な含有による化学的耐久性の悪化や耐失透性の低下を抑えられる。従って、ＳｒＯ成分の含有量は、好ましくは１５．０％、より好ましくは１０．０％、さらに好ましくは８．０％、さらに好ましくは５．０％、さらに好ましくは３．０％、さらに好ましくは１．０％、最も好ましくは０．１％を上限とする。
【００５２】
ＢａＯ成分は、０％超含有する場合に、低温溶融性を向上させる任意成分である。
一方で、ＢａＯ成分の含有量を１５．０％以下にすることで、ＢａＯ成分の過剰な含有による化学的耐久性の悪化や耐失透性の低下を抑えられる。従って、ＢａＯ成分の含有量は、好ましくは１５．０％、より好ましくは１０．０％、さらに好ましくは８．０％、さらに好ましくは５．０％、さらに好ましくは３．０％、さらに好ましくは１．０％、最も好ましくは０．１％を上限とする。
【００５３】
Ｌｉ２Ｏ成分は、０％超含有する場合に、低温溶融性及びガラスの成形性を向上させる任意成分である。従って、Ｌｉ２Ｏ成分の含有量は、好ましくは０％超、より好ましくは０．１％超、さらに好ましくは０．５％を下限とする。
一方で、Ｌｉ２Ｏ成分の含有量を８．０％以下にすることで、Ｌｉ２Ｏ成分の過剰な含有による化学的耐久性の悪化を抑えられる。従ってＬｉ２Ｏ成分の含有量は、好ましくは８．０％、より好ましくは６．０％、さらに好ましくは５．０％、さらに好ましくは４．０％、さらに好ましくは３．０％、さらに好ましくは２．０％、最も好ましくは１．０％を上限とする。
【００５４】
Ｎａ２Ｏ成分は、０％超含有する場合に、低温溶融性を向上させる任意成分である。
一方で、Ｎａ２Ｏ成分の含有量を８．０％以下にすることで、Ｎａ２Ｏ成分の過剰な含有による化学的耐久性の悪化を抑えられる。従って、Ｎａ２Ｏ成分の含有量は、好ましくは８．０％、より好ましくは６．０％、さらに好ましくは４．０％、さらに好ましくは２．０％、さらに好ましくは１．０％、最も好ましくは０．１％を上限とする。
【００５５】
Ｋ２Ｏ成分は、０％超含有する場合に、低温溶融性を向上させる任意成分である。
一方で、Ｋ２Ｏ成分の含有量を８．０％以下にすることで、Ｋ２Ｏ成分の過剰な含有による化学的耐久性の悪化を抑えられる。従って、Ｋ２Ｏ成分の含有量は、好ましくは８．０％、より好ましくは６．０％、さらに好ましくは４．０％、さらに好ましくは２．０％、さらに好ましくは１．０％、最も好ましくは０．１％を上限とする。
【００５６】
Ｒｎ２Ｏ成分（式中、ＲｎはＬｉ、Ｎａ、Ｋからなる群より選択される１種以上）の含有量の和は、８．０％以下が好ましい。これにより、過剰な含有による化学的耐久性の悪化を抑えられる。従って、前記合計の含有量（質量和）は、好ましくは８．０％、より好ましくは６．０％、さらに好ましくは５．０％、さらに好ましくは４．０％、さらに好ましくは３．０％、さらに好ましくは２．０％、最も好ましくは１．０％を上限とする。
一方で、この和を０％超とすることで熔融性の悪化や過剰な粘性上昇を抑えることができる。従って、Ｒｎ２Ｏ成分の質量和は、好ましくは０％超、より好ましくは０．１％超、さらに好ましくは０．５％を下限とする。
【００５７】
ＧｅＯ２成分は、０％超含有する場合に、ガラスの屈折率を高められ、且つ耐失透性を向上できる任意成分である。
しかしながら、ＧｅＯ２は原料価格が高いため、その含有量が多いと生産コストが高くなってしまう。従って、ＧｅＯ２成分の含有量は、好ましくは１０．０％、より好ましくは５．０％、さらに好ましくは３．０％、さらに好ましくは１．０％、さらに好ましくは０．１％を上限とする。材料コストを低減させる観点で、ＧｅＯ２成分を含有しなくてもよい。
【００５８】
Ｇａ２Ｏ３成分は、０％超含有する場合に、ガラスの屈折率を高められ、且つ耐失透性を向上できる任意成分である。
しかしながら、Ｇａ２Ｏ３は原料価格が高いため、その含有量が多いと生産コストが高くなってしまう。従って、Ｇａ２Ｏ３成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｇａ２Ｏ３成分を含有しなくてもよい。
【００５９】
Ｐ２Ｏ５成分は、０％超含有する場合に、ガラスの液相温度を下げて耐失透性を高められる任意成分である。
一方で、Ｐ２Ｏ５成分の含有量を３０．０％以下にすることで、ガラスの化学的耐久性、特に耐水性の低下を抑えられる。従って、Ｐ２Ｏ５成分の含有量は、好ましくは３０．０％、より好ましくは２０．０％、さらに好ましくは１５．０％、さらに好ましくは１０．０％、さらに好ましくは５．０％、さらに好ましくは１．０％、最も好ましくは０．１％を上限とする。
【００６０】
Ｂｉ２Ｏ３成分は、０％超含有する場合に、屈折率を高められ、且つガラス転移点を下げられる任意成分である。
一方で、Ｂｉ２Ｏ３成分の含有量を５．０％以下にすることで、ガラスの着色を抑え耐失透性を高められる。従って、Ｂｉ２Ｏ３成分の含有量は、好ましくは５．０％、より好ましくは３．０％、さらに好ましくは１．０％、最も好ましくは０．１％を上限とする。
【００６１】
ＴｅＯ２成分は、０％超含有する場合に、屈折率を高められ、且つガラス転移点を下げられる任意成分である。
一方で、ＴｅＯ２は白金製の坩堝や、熔融ガラスと接する部分が白金で形成されている熔融槽でガラス原料を熔融する際、白金と合金化しうる問題がある。従って、ＴｅＯ２成分の含有量は、好ましくは５．０％、より好ましくは３．０％、さらに好ましくは1．０％、最も好ましくは０．１％を上限とする。
【００６２】
ＳｎＯ２成分は、０％超含有する場合に、熔融ガラスの酸化を低減して清澄し、且つガラスの可視光透過率を高められる任意成分である。
一方で、ＳｎＯ２成分の含有量を３．０％以下にすることで、熔融ガラスの還元によるガラスの着色や、ガラスの失透を低減できる。また、ＳｎＯ２成分と熔解設備（特にＰｔ等の貴金属）の合金化が低減されるため、熔解設備の長寿命化を図れる。従って、ＳｎＯ２成分の含有量は、好ましくは３．０％、より好ましくは１．０％、さらに好ましくは０．５％、最も好ましくは０．１％以下とする。
【００６３】
Ｓｂ２Ｏ３成分は、０％超含有する場合に、熔融ガラスを脱泡できる任意成分である。
一方で、Ｓｂ２Ｏ３量が多すぎると、可視光領域の短波長領域における透過率が悪くなる。従って、Ｓｂ２Ｏ３成分の含有量は、好ましくは１．０％、より好ましくは０．７％、さらに好ましくは０．５％、さらに好ましくは０．２％、最も好ましくは０．１％を上限とする。
【００６４】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００６５】
Ｆ成分は、０％超含有する場合に、ガラスのアッベ数を高めつつ、ガラス転移点を低くし、且つ耐失透性を向上できる任意成分である。
しかし、Ｆ成分の含有量、すなわち上述した各金属元素の１種又は２種以上の酸化物の一部又は全部と置換した弗化物のＦとしての合計量が１５．０％を超えると、Ｆ成分の揮発量が多くなるため、安定した光学恒数が得られ難くなり、均質なガラスが得られ難くなる。
従って、Ｆ成分の含有量は、好ましくは１５．０％、より好ましくは１２．０％、さらに好ましくは１０．０％、さらに好ましくは５．０％、さらに好ましくは３．０％、最も好ましくは１．０％を上限とする。
Ｆ成分は、原料として例えばＺｒＦ４、ＡｌＦ３、ＮａＦ、ＣａＦ２等を用いることで、ガラス内に含有することができる。
【００６６】
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が２０．０％以下の場合、耐失透性を向上する効果が得られ易く、またアッベ数の過剰な低下を抑え低分散性能が得られやすくなる。従って、（ＺｒＯ２＋ＴｉＯ２＋Ｎｂ２Ｏ５＋Ｔａ２Ｏ５＋ＷＯ３＋Ｂｉ２Ｏ３＋ＴｅＯ２）の質量和は好ましくは２０．０％、より好ましくは１５．０％、さらに好ましくは１０．０％、さらに好ましくは５．０％、さらに好ましくは３．０％、さらに好ましくは１．０％、最も好ましくは０．１％を上限とする。
【００６７】
質量比（Ｌｎ２Ｏ３＋ＳｉＯ２＋Ａｌ２Ｏ３）／（ＲＯ＋Ｒｎ２Ｏ＋Ｂ２Ｏ３）が１．０以上の場合、ガラスの化学的耐久性を向上させる効果が得やすくなる。従って、（Ｌｎ２Ｏ３＋ＳｉＯ２＋Ａｌ２Ｏ３）／（ＲＯ＋Ｒ２Ｏ＋Ｂ２Ｏ３）の質量比は好ましくは１．０以上、より好ましくは１．２、さらに好ましくは１．４、さらに好ましくは１．６、さらに好ましくは１．８、最も好ましくは２．０を下限とする。
一方で、この質量比を１０．０以下にすることで、ガラス原料の熔融性の悪化や過剰な粘性の上昇を抑えることができる。従って、（Ｌｎ２Ｏ３＋ＳｉＯ２＋Ａｌ２Ｏ３）／（ＲＯ＋Ｒｎ２Ｏ＋Ｂ２Ｏ３）の質量比は、好ましくは１０．０、より好ましくは８．０、さらに好ましくは７．０、さらに好ましくは６．０、さらに好ましくは５．０、さらに好ましくは４．０、さらに好ましくは３．０、最も好ましくは２．５を上限とする。
なお、ＲＯ、Ｒｎ２Ｏ、Ｂ２Ｏ３成分を含有しない場合は（Ｌｎ２Ｏ３＋ＳｉＯ２＋Ａｌ２Ｏ３）／（ＲＯ＋Ｒｎ２Ｏ＋Ｂ２Ｏ３）の値を無限大とする。
【００６８】
質量比（Ｌｎ２Ｏ３／ＲＯ）が１．０以上の場合、ガラスの化学的耐久性を向上させる効果が得やすくなる。
従って、（Ｌｎ２Ｏ３／ＲＯ）の質量比は好ましくは１．０、より好ましくは３．０、さらに好ましくは５．０、さらに好ましくは１０．０、さらに好ましくは２０．０、最も好ましくは３０．０を下限とする。
なお、ＲＯ成分を含有しないことにより、化学的耐久性を向上させる効果がより得られ易くなるため、（Ｌｎ２Ｏ３／ＲＯ）の質量比の上限値は、特に定めるものではなく、無限大としてもよい。
【００６９】
質量比（Ｌｎ２Ｏ３／Ｒｎ２Ｏ）が３．０以上の場合、ガラスの化学的耐久性を向上させる効果が得やすくなる。
従って、（Ｌｎ２Ｏ３／Ｒｎ２Ｏ）の質量比は好ましくは３．０、より好ましくは５．０、さらに好ましくは８．０、さらに好ましくは１０．０、さらに好ましくは１５．０、さらに好ましくは２０．０、さらに好ましくは２５．０、最も好ましくは３０．０を下限とする。なお、Ｒｎ２Ｏ成分を含有しないことにより、化学的耐久性を向上させる効果がより得られ易くなるため、（Ｌｎ２Ｏ３／Ｒｎ２Ｏ）の質量比の上限値は、特に定めるものではなく、無限大としてもよい。
【００７０】
質量積（ＢａＯ×Ｇｄ２Ｏ３）が８．０未満の場合、ガラスの比重とコストの双方を抑える効果が得やすくなる。従って、（ＢａＯ×Ｇｄ２Ｏ３）の質量積は好ましくは８．０未満、より好ましくは７．０、さらに好ましくは６．０、さらに好ましくは５．０、さらに好ましくは４．０、さらに好ましくは３．０、さらに好ましくは２．０、さらに好ましくは１．０、最も好ましくは０．１を上限とする。
【００７１】
質量積（ＳｉＯ２＋Ａｌ２Ｏ３＋Ｂ２Ｏ３）×Ｒｎ２Ｏが５００以下の場合、高屈折率及び高アッベ数を維持しながらもガラスの化学的耐久性を向上させる効果が得やすくなる。従って、（ＳｉＯ２＋Ａｌ２Ｏ３＋Ｂ２Ｏ３）×Ｒｎ２Ｏの質量積は好ましくは５００、より好ましくは４５０、さらに好ましくは４００、さらに好ましくは３５０、さらに好ましくは３００、さらに好ましくは２５０、さらに好ましくは２００、さらに好ましくは１５０、最も好ましくは１００を上限とする。
【００７２】
質量和（ＳｉＯ２＋Ａｌ２Ｏ３）が１０．０％以上の場合、ガラスの化学的耐久性を向上させる効果が得やすくなる。従って、（ＳｉＯ２＋Ａｌ２Ｏ３）の質量和は好ましくは１０．０％、より好ましくは１２．０％、さらに好ましくは１４．０％、さらに好ましくは１６．０％、さらに好ましくは１８．０％、さらに好ましくは２０．０％、さらに好ましくは２３．０％、最も好ましくは２５．０％を下限とする。
一方で、この質量和を５０．０％以下にすることで、ガラス原料の熔融性の悪化や過剰な粘性の上昇を抑えることができる。従って（ＳｉＯ２＋Ａｌ２Ｏ３）の質量和は、好ましくは５０．０％、より好ましくは４５．０％、さらに好ましくは４０．０％、さらに好ましくは３８．０％、さらに好ましくは３５．０％、さらに好ましくは３２．０％、最も好ましくは３０．０％を上限とする。
【００７３】
（第二の態様の光学ガラス）
第二の態様の光学ガラスの各成分について説明する。
質量和（ＳｉＯ２＋Ｂ２Ｏ３）が３５．０％以上の場合、耐失透性を向上させる効果が得られやすくなる。
従って、（ＳｉＯ２＋Ｂ２Ｏ３）の質量和は好ましくは３５．０％、より好ましくは３８．０％、さらに好ましくは４０．０％を下限とする。
一方で、この質量和を６５．０％以下にすることで、ガラス原料の熔融性の悪化や過剰な粘性の上昇を抑えることができる。従って、（ＳｉＯ２＋Ｂ２Ｏ３）の質量和は、好ましくは６５．０％、より好ましくは６０．０％、さらに好ましくは５５．０％を上限とする。
【００７４】
ＳｉＯ２成分は、耐失透性や化学的耐久性を向上させる任意成分である。ＳｉＯ２成分の含有量は、好ましくは０％超、より好ましくは３．０％、さらに好ましくは６．０％、最も好ましくは９．０％を下限とする。
一方で、ＳｉＯ２成分の含有量を５０．０％以下にすることで、より大きな屈折率を得易くでき、熔融性の悪化や過剰な粘性上昇を抑えられる。従って、ＳｉＯ２成分の含有量は、好ましくは５０．０％、より好ましくは４５．０％、さらに好ましくは４０．０％、さらに好ましくは３５．０％、さらに好ましくは３０．０％、さらに好ましくは２５．０％、さらに好ましくは２０．０％、最も好ましくは１５．０％を上限とする。
【００７５】
Ｌｎ２Ｏ３成分（式中、ＬｎはＬａ、Ｇｄ、Ｙ、Ｌｕからなる群より選択される１種以上）の含有量の和（質量和）は、５．０％以上５５．０％以下の範囲で含有することが好ましい。
特に、この和を５．０％以上にすることで、ガラスの屈折率及びアッベ数が高められるため、所望の屈折率及びアッベ数を有するガラスを得易くすることができる。従って、Ｌｎ２Ｏ３成分の質量和は、好ましくは５．０％、より好ましくは１５．０％、さらに好ましくは２０．０％、さらに好ましくは２５．０％、最も好ましくは３０．０％を下限とする。
一方で、この和を５５．０％以下にすることで、ガラスの液相温度が低くなるため、ガラスの失透を低減できる。従って、Ｌｎ２Ｏ３成分の質量和は、好ましくは５５．０％、より好ましくは５０．０％、さらに好ましくは４８．０％、最も好ましくは４５．０％を上限とする。
【００７６】
Ｒｎ２Ｏ成分（式中、ＲｎはＬｉ、Ｎａ、Ｋからなる群より選択される１種以上）の含有量の和（質量和）は、１０．０％以下が好ましい。これにより、過剰な含有による化学的耐久性の悪化を抑えられる。従って、前記合計の含有量は、好ましくは１０．０％、より好ましくは８．０％、さらに好ましくは６．０％、さらに好ましくは５．０％、さらに好ましくは４．０％、さらに好ましくは３．０％、さらに好ましくは２．０％、最も好ましくは１．０％を上限とする。
【００７７】
質量比（Ｌｎ２Ｏ３／Ｒｎ２Ｏ）が１．０以上の場合、化学的耐久性を向上させる効果が得られやすくなる。
従って、（Ｌｎ２Ｏ３／Ｒｎ２O）の質量比は好ましくは１．０、より好ましくは１．５、さらに好ましくは２．０、さらに好ましくは２．５、さらに好ましくは３．０、さらに好ましくは３．５、さらに好ましくは４．０、さらに好ましくは５．０、さらに好ましくは８．０、さらに好ましくは１０．０、さらに好ましくは２０．０、最も好ましくは３０．０を下限とする。
なお、質量和Ｒｎ２Ｏ成分を含有しないことにより、化学的耐久性を向上させる効果がより得られ易くなるため、（Ｌｎ２Ｏ３／Ｒｎ２O）の質量比の上限値は、特に定めるものではなく、無限大としてもよい。
【００７８】
Ｂ２Ｏ３成分は、溶融性を向上させ、耐失透性を向上させる効果を有する任意成分である。Ｂ２Ｏ３成分の含有量は、好ましくは０％超、より好ましくは５．０％、さらに好ましくは１０．０％、さらに好ましくは１５．０％、さらに好ましくは２０．０％、最も好ましくは２５．０％を下限とする。
一方で、Ｂ２Ｏ３成分の含有量を５０．０％以下にすることで、ガラスの化学的耐久性の悪化を抑えられる。従って、Ｂ２Ｏ３成分の含有量は、好ましくは５０．０％、より好ましくは４５．０％、さらに好ましくは４０．０％、さらに好ましくは３５．０％、最も好ましくは３３．０％を上限とする。
【００７９】
Ａｌ２Ｏ３成分は、耐失透性や化学的耐久性を向上させる効果を有する任意成分である。Ａｌ２Ｏ３成分の含有量は、好ましくは０％超、より好ましくは１．０％、さらに好ましくは３．０％、さらに好ましくは５．０％を下限とする。
特に、Ａｌ２Ｏ３成分の含有量を、８．０％以上にすることで、Ｌｎ２Ｏ３成分が多く含有している場合において、耐失透性を著しく向上させることができる。従って、Ａｌ２Ｏ３成分の含有量を好ましくは８．０％、さらに好ましくは１０．０％、さらに好ましくは１２．０％、さらに好ましくは１４．０％、最も好ましくは１６．０％を下限とする。
一方で、Ａｌ２Ｏ３成分の含有量を３０．０％以下にすることで、過剰な含有による耐失透性の悪化や屈折率の低下を抑えられる。従って、Ａｌ２Ｏ３成分の含有量は、好ましくは３０．０％、より好ましくは２８．０％、さらに好ましくは２６．０％、さらに好ましくは２４．０％、さらに好ましくは２２．０％、さらに好ましくは２０．０％、最も好ましくは１８．０％を上限とする。
【００８０】
Ｌａ２Ｏ３成分は、０％超含有する場合に、ガラスの屈折率を高め、且つガラスのアッベ数を高める任意成分である。従って、Ｌａ２Ｏ３成分の含有量は、好ましくは０％超、より好ましくは５．０％、さらに好ましくは１０．０％、さらに好ましくは１５．０％、さらに好ましくは２０．０％、最も好ましくは２５．０％を下限とする。
一方、Ｌａ２Ｏ３成分の含有量を５５．０％以下にすることで、ガラスの安定性を高めることで失透を低減できる。従ってＬａ２Ｏ３成分の含有量は、好ましくは５５．０％、より好ましくは４５．０％、さらに好ましくは４０．０％、最も好ましくは３５．０％とする。
【００８１】
Ｙ２Ｏ３成分は、０％超含有する場合に、高屈折率及び高アッベ数を維持しながらも、ガラスの材料コストを抑えられ、且つ、他の希土類成分よりもガラスの比重を低減できる任意成分である。従って、Ｙ２Ｏ３成分の含有量は、好ましくは０％超、より好ましくは１．０％、さらに好ましくは３．０％、さらに好ましくは５．０％、最も好ましくは８．０％を下限とする。
一方で、Ｙ２Ｏ３成分の含有量を５５．０％以下にすることでガラスの耐失透性を高められる。従って、Ｙ２Ｏ３成分の含有量は、好ましくは５５．０％、より好ましくは４５．０％、さらに好ましくは４０．０％、さらに好ましくは３０．０％、さらに好ましくは２５．０％、最も好ましくは２０．０％を上限とする。
【００８２】
Ｇｄ２Ｏ３成分は、０％超含有する場合に、ガラスの屈折率を高められ、且つアッベ数を高められる任意成分である。
一方で、希土類元素の中でも高価なＧｄ２Ｏ３成分を４０．０％以下にすることで、比重の増加を抑え、ガラスの材料コストが低減されるため、より安価に光学ガラスを作製できる。従って、Ｇｄ２Ｏ３成分の含有量は、好ましくは４０．０％、より好ましくは３５．０％、さらに好ましくは３０．０％、さらに好ましくは２５．０％とする。
特に、Ｇｄ２Ｏ３成分を１０．０％未満とすることで、材料コストをより低減させることができる。従って、Ｇｄ２Ｏ３成分の含有量を、好ましくは、１０．０％未満、より好ましくは５．０％未満、さらに好ましくは１．０％未満、さらに好ましくは０．１％未満を上限とする。材料コストの低減や比重の増加を抑える観点で、Ｇｄ２Ｏ３成分を含有しなくてもよい。
【００８３】
Ｌｕ２Ｏ３成分は、０％超含有する場合に、ガラスの屈折率を高められ、且つアッベ数を高められる任意成分である。
一方で、Ｌｕ２Ｏ３成分の含有量をそれぞれ１０．０％以下にすることで、ガラスの材料コストが低減されるため、より安価に光学ガラスを作製できる。また、これによりガラスの耐失透性を高められる。従ってＬｕ２Ｏ３成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｌｕ２Ｏ３成分を含有しなくてもよい。
【００８４】
Ｙｂ２Ｏ３成分は、０％超含有する場合に、ガラスの屈折率を高められ、且つアッベ数を高められる任意成分である。
一方で、Ｙｂ２Ｏ３成分の含有量を１０．０％以下にすることで、ガラスの材料コストが低減されるため、より安価に光学ガラスを作製できる。また、これによりガラスの耐失透性を高められる。従って、Ｙｂ２Ｏ３成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｙｂ２Ｏ３成分を含有しなくてもよい。
【００８５】
ＺｒＯ２成分は、０％超含有する場合に、ガラスの屈折率及びアッベ数を高められ、且つ耐失透性を向上できる任意成分である。
一方で、ＺｒＯ２成分の含有量を１０．０％以下にすることで、ＺｒＯ２成分の過剰な含有による失透を低減できる。従って、ＺｒＯ２成分の含有量は、好ましくは１０．０％、より好ましくは８．０％、さらに好ましくは６．０％、さらに好ましくは４．０％、さらに好ましくは２．０％、さらに好ましくは１．０％、さらに好ましくは０．５％、さらに好ましくは０．１％を上限とする。
【００８６】
ＴｉＯ２成分は、０％超含有する場合に、ガラスの屈折率を高められる任意成分である。
一方で、ＴｉＯ２成分の含有量を１０．０％以下にすることで、ＴｉＯ２成分の過剰な含有による失透を低減でき、ガラスの可視光（特に波長５００ｎｍ以下）に対する透過率の低下を抑えられる。従って、ＴｉＯ２成分の含有量は、好ましくは１０．０％、より好ましくは８．０％、さらに好ましくは６．０％、さらに好ましくは４．０％、さらに好ましくは２．０％、さらに好ましくは１．０％、さらに好ましくは０．５％、さらに好ましくは０．１％を上限とする。
【００８７】
Ｎｂ２Ｏ５成分は、０％超含有する場合に、ガラスの屈折率を高められる任意成分である
一方で、Ｎｂ２Ｏ５成分の含有量を１５．０％以下にすることで、Ｎｂ２Ｏ５成分の過剰な含有による失透を低減でき、且つ、ガラスの可視光（特に波長５００ｎｍ以下）に対する透過率の低下を抑えられる。従って、Ｎｂ２Ｏ５成分の含有量は、好ましくは１５．０％、より好ましくは１２．０％、さらに好ましくは１０．０％、さらに好ましくは８．０％、さらに好ましくは５．０％、さらに好ましくは３．０％、さらに好ましくは１．０％、さらに好ましくは０．５％、さらに好ましくは０．１％を上限とする。
【００８８】
Ｔａ２Ｏ５成分は、０％超含有する場合に、ガラスの屈折率を高められ、且つ耐失透性を高められる任意成分である。
一方で、高価なＴａ２Ｏ５成分を１０．０％以下にすることで、ガラスの材料コストが低減されるため、より安価に光学ガラスを作製できる。従って、Ｔａ２Ｏ５成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｔａ２Ｏ５成分を含有しなくてもよい。
【００８９】
ＷＯ３成分は、０％超含有する場合にガラスの屈折率を高められ、且つ耐失透性を高められる任意成分である。
一方で、ＷＯ３成分の含有量を１０．０％以下にすることで、ＷＯ３成分によるガラスの着色を低減して可視光透過率を高められる。従って、ＷＯ３成分の含有量は、好ましくは１０．０％、より好ましくは８．０％、さらに好ましくは６．０％、さらに好ましくは４．０％、さらに好ましくは１．０％、さらに好ましくは０．５％、さらに好ましくは０．１％を上限とする。
【００９０】
ＺｎＯ成分は、０％超含有する場合に、低温溶融性を向上させる任意成分である。
一方で、ＺｎＯ成分の含有量を４０．０％以下にすることで過剰な含有によるアッベ数の低下や耐失透性の低下を抑えられる。従って、ＺｎＯ成分の含有量は、好ましくは４０．０％、より好ましくは３０．０％、さらに好ましくは２０．０％、さらに好ましくは１５．０％、さらに好ましくは１０．０％、さらに好ましくは５．０％、さらに好ましくは３．０％、最も好ましくは１．０％を上限とする。
【００９１】
ＭｇＯ成分は、０％超含有する場合に、低温溶融性を向上させる任意成分である。
一方で、ＭｇＯ成分の含有量を２０．０％以下にすることで、ＭｇＯ成分の過剰な含有による化学的耐久性の悪化や耐失透性の低下を抑えられる。従って、ＭｇＯ成分の含有量は、好ましくは２０．０％、より好ましくは１５．０％、さらに好ましくは１０．０％、さらに好ましくは８．０％、さらに好ましくは５．０％、さらに好ましくは３．０％、最も好ましくは１．０％を上限とする。
【００９２】
ＣａＯ成分は、０％超含有する場合に、低温溶融性を向上させる任意成分である。
一方で、ＣａＯ成分の含有量を４０．０％以下にすることで、ＣａＯ成分の過剰な含有による化学的耐久性の悪化や耐失透性の低下を抑えられる。従って、ＣａＯ成分の含有量は、好ましくは４０．０％、より好ましくは３０．０％、さらに好ましくは２０．０％、さらに好ましくは１５．０％、さらに好ましくは１０．０％、さらに好ましくは５．０％、さらに好ましくは３．０％、最も好ましくは１．０％を上限とする。
【００９３】
ＳｒＯ成分は、０％超含有する場合に、低温溶融性を向上させる任意成分である。
一方で、ＳｒＯ成分の含有量を４０．０％以下にすることで、ＳｒＯ成分の過剰な含有による化学的耐久性の悪化や耐失透性の低下を抑えられる。従って、ＳｒＯ成分の含有量は、好ましくは４０．０％、より好ましくは３０．０％、さらに好ましくは２０．０％、さらに好ましくは１５．０％、さらに好ましくは１０．０％、さらに好ましくは５．０％、さらに好ましくは３．０％、最も好ましくは１．０％を上限とする。
【００９４】
ＢａＯ成分は、０％超含有する場合に、低温溶融性を向上させる任意成分である。
一方で、ＢａＯ成分の含有量を４０．０％以下にすることで、ＢａＯ成分の過剰な含有による化学的耐久性の悪化や耐失透性の低下を抑えられる。従って、ＢａＯ成分の含有量は、好ましくは４０．０％、より好ましくは３０．０％、さらに好ましくは２０．０％、さらに好ましくは１５．０％、さらに好ましくは１０．０％、さらに好ましくは５．０％、さらに好ましくは３．０％、最も好ましくは１．０％を上限とする。
【００９５】
Ｌｉ２Ｏ成分は低温溶融性を向上させる任意成分である。
一方で、Ｌｉ２Ｏ成分の含有量を８．０％以下にすることで、Ｌｉ２Ｏ成分の過剰な含有による化学的耐久性の悪化を抑えられる。従ってＬｉ２Ｏ成分の含有量は、好ましくは８．０％、より好ましくは６．０％、さらに好ましくは５．０％、さらに好ましくは４．０％、さらに好ましくは３．０％、さらに好ましくは２．０％、最も好ましくは１．０％を上限とする。
【００９６】
Ｎａ２Ｏ成分は低温溶融性を向上させる任意成分である。
一方で、Ｎａ２Ｏ成分の含有量を８．０％以下にすることで、Ｎａ２Ｏ成分の過剰な含有による化学的耐久性の悪化を抑えられる。従ってＮａ２Ｏ成分の含有量は、好ましくは８．０％、より好ましくは６．０％、さらに好ましくは４．０％、さらに好ましくは２．０％、さらに好ましくは１．０％、最も好ましくは０．１％を上限とする。
【００９７】
Ｋ２Ｏ成分は低温溶融性を向上させる任意成分である。
一方で、Ｋ２Ｏ成分の含有量を８．０％以下にすることで、Ｋ２Ｏ成分の過剰な含有による化学的耐久性の悪化を抑えられる。従ってＫ２Ｏ成分の含有量は、好ましくは８．０％、より好ましくは６．０％、さらに好ましくは４．０％、さらに好ましくは２．０％、さらに好ましくは１．０％、最も好ましくは０．１％を上限とする。
【００９８】
ＧｅＯ２成分は、０％超含有する場合に、ガラスの屈折率を高められ、且つ耐失透性を向上できる任意成分である。
しかしながら、ＧｅＯ２は原料価格が高いため、その含有量が多いと生産コストが高くなってしまう。従って、ＧｅＯ２成分の含有量は、好ましくは１０．０％、より好ましくは５．０％、さらに好ましくは３．０％、さらに好ましくは１．０％、さらに好ましくは０．１％を上限とする。材料コストを低減させる観点で、ＧｅＯ２成分を含有しなくてもよい。
【００９９】
Ｇａ２Ｏ３成分は、０％超含有する場合に、ガラスの屈折率を高められ、且つ耐失透性を向上できる任意成分である。
しかしながら、Ｇａ２Ｏ３は原料価格が高いため、その含有量が多いと生産コストが高くなってしまう。従って、ＧａＯ２成分の含有量は、好ましくは１０．０％、より好ましくは５．０％、さらに好ましくは３．０％、さらに好ましくは１．０％、さらに好ましくは０．１％を上限とする。材料コストを低減させる観点で、Ｇａ２Ｏ３成分を含有しなくてもよい。
【０１００】
Ｐ２Ｏ５成分は、０％超含有する場合に、ガラスの液相温度を下げて耐失透性を高められる任意成分である。
一方で、Ｐ２Ｏ５成分の含有量を３０．０％以下にすることで、ガラスの化学的耐久性、特に耐水性の低下を抑えられる。従って、Ｐ２Ｏ５成分の含有量は、好ましくは３０．０％、より好ましくは２０．０％、さらに好ましくは１５．０％、さらに好ましくは１０．０％、さらに好ましくは５．０％、さらに好ましくは１．０％、最も好ましくは０．１％を上限とする。
【０１０１】
Ｂｉ２Ｏ３成分は、０％超含有する場合に、屈折率を高められ、且つガラス転移点を下げられる任意成分である。
一方で、Ｂｉ２Ｏ３成分の含有量を５．０％以下にすることで、ガラスの着色を抑え耐失透性を高められる。従って、Ｂｉ２Ｏ３成分の含有量は、好ましくは５．０％、より好ましくは３．０％、さらに好ましくは１．０％、最も好ましくは０．１％とする。
【０１０２】
ＴｅＯ２成分は、０％超含有する場合に、屈折率を高められ、且つガラス転移点を下げられる任意成分である。
一方で、ＴｅＯ２は白金製の坩堝や、熔融ガラスと接する部分が白金で形成されている熔融槽でガラス原料を熔融する際、白金と合金化しうる問題がある。従って、ＴｅＯ２成分の含有量は、好ましくは５．０％、より好ましくは３．０％、さらに好ましくは１．０％、最も好ましくは０．１％とする。
【０１０３】
ＳｎＯ２成分は、０％超含有する場合に、熔融ガラスの酸化を低減して清澄し、且つガラスの可視光透過率を高められる任意成分である。
一方で、ＳｎＯ２成分の含有量を３．０％以下にすることで、熔融ガラスの還元によるガラスの着色や、ガラスの失透を低減できる。また、ＳｎＯ２成分と熔解設備（特にＰｔ等の貴金属）の合金化が低減されるため、熔解設備の長寿命化を図れる。従って、ＳｎＯ２成分の含有量は、好ましくは３．０％、より好ましくは１．０％、さらに好ましくは０．５％、最も好ましくは０．１％以下とする。
【０１０４】
Ｓｂ２Ｏ３成分は、０％超含有する場合に、熔融ガラスを脱泡できる任意成分である。
一方で、Ｓｂ２Ｏ３量が多すぎると、可視光領域の短波長領域における透過率が悪くなる。従って、Ｓｂ２Ｏ３成分の含有量は、好ましくは１．０％、より好ましくは０．７％、さらに好ましくは０．５％、さらに好ましくは０．２％、最も好ましくは０．１％を上限とする。
【０１０５】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【０１０６】
Ｆ成分は、０％超含有する場合に、ガラスのアッベ数を高めつつ、ガラス転移点を低くし、且つ耐失透性を向上できる任意成分である。
しかし、Ｆ成分の含有量、すなわち上述した各金属元素の１種又は２種以上の酸化物の一部又は全部と置換した弗化物のＦとしての合計量が１５．０％を超えると、Ｆ成分の揮発量が多くなるため、安定した光学恒数が得られ難くなり、均質なガラスが得られ難くなる。
従って、Ｆ成分の含有量は、好ましくは１５．０％、より好ましくは１２．０％、さらに好ましくは１０．０％、さらに好ましくは５．０％、さらに好ましくは３．０％、最も好ましくは１．０％を上限とする。
【０１０７】
ＲＯ成分（式中、ＲはＺｎ、Ｍｇ、Ｃａ、Ｓｒ、Ｂａからなる群より選択される１種以上）の含有量の和（質量和）は、４０．０％未満が好ましい。これにより、過剰な含有による化学的耐久性の悪化や耐失透性の低下を抑えられる。
従って、ＲＯ成分の質量和は、好ましくは４０．０％未満、より好ましくは３８．０％、より好ましくは３０．０％、さらに好ましくは２０．０％を上限とする。
特に、ＲＯ成分の含有量を、１０．０％以下とすることで、化学的耐久性の悪化を抑える効果をより得られやすくなる。したがって、ＲＯ成分の含有量は、好ましくは１０．０％、より好ましくは８．０％、さらに好ましくは５．０％、最も好ましくは２．０％を上限とする。
一方で、この和を０％超とすることでガラス原料の熔融性を向上させる効果や過剰な粘性の上昇を抑える効果を得易くすることができる。従って、ＲＯ成分の質量和は、好ましくは０％超、より好ましくは０．５％、さらに好ましくは１．０％を下限とする。
特に、Ａｌ２Ｏ３成分を８．０％より少なく含有している場合は、耐失透性が十分でないため、ＲＯ成分の下限を２．０％以上とすることで、耐失透性を改善させることができる。従って、ＲＯの成分は、好ましくは２．０％、より好ましくは３．０％、さらに好ましくは５．０％、さらに好ましくは１０．０％、さらに好ましくは１５．０％を下限とする。
【０１０８】
質量和（ＳｉＯ２＋Ａｌ２Ｏ３）が５．０％以上の場合、ガラスの化学的耐久性を向上させる効果が得やすくなる。
従って、（ＳｉＯ２＋Ａｌ２Ｏ３）の質量和は好ましくは５．０％、より好ましくは１０．０％、さらに好ましくは１２．０％、さらに好ましくは１４．０％、さらに好ましくは１６．０％、さらに好ましくは１８．０％、さらに好ましくは２０．０％、さらに好ましくは２３．０％、最も好ましくは２５．０％を下限とする。
一方で、この質量和を５０．０％以下にすることで、ガラス原料の熔融性の悪化や過剰な粘性の上昇を抑えることができる。従って（ＳｉＯ２＋Ａｌ２Ｏ３）の質量和は、好ましくは５０．０％、より好ましくは４５．０％、さらに好ましくは４０．０％、さらに好ましくは３８．０％、さらに好ましくは３５．０％、さらに好ましくは３２．０％、最も好ましくは３０．０％を上限とする。
【０１０９】
質量比（ＳｉＯ２＋Ａｌ２Ｏ３）／（Ｂ２Ｏ３）が０．３以上の場合、ガラスの化学的耐久性を向上させる効果が得やすくなる。従って（ＳｉＯ２＋Ａｌ２Ｏ３）／（Ｂ２Ｏ３）の質量比は好ましくは０．３、より好ましくは０．４、さらに好ましくは０．５、さらに好ましくは０．６、さらに好ましくは０．７、最も好ましくは０．８を下限とする。
一方で、この質量比を１０．０以下とすることで、ガラス原料の熔融性の悪化や過剰な粘性の上昇を抑制することができる。
従って、（ＳｉＯ２＋Ａｌ２Ｏ３）／（Ｂ２Ｏ３）の質量比は、好ましくは１０．０、より好ましくは８．０、さらに好ましくは６．０、さらに好ましくは５．０、さらに好ましくは４．０、さらに好ましくは３．０、さらに好ましくは２．０、最も好ましくは１．０を上限とする。
なお、Ｂ２Ｏ３成分を含有しない場合は（ＳｉＯ２＋Ａｌ２Ｏ３）／（Ｂ２Ｏ３）の値を無限大とする。
【０１１０】
質量和（ＺｒＯ２＋ＴｉＯ２＋Ｎｂ２Ｏ５＋Ｔａ２Ｏ５＋ＷＯ３＋Ｂｉ２Ｏ３＋ＴｅＯ２）が２０．０％以下の場合、耐失透性を向上する効果が得られ易く、またアッベ数の過剰な低下を抑え低分散性能が得られやすくなる。
従って、（ＺｒＯ２＋ＴｉＯ２＋Ｎｂ２Ｏ５＋Ｔａ２Ｏ５＋ＷＯ３＋Ｂｉ２Ｏ３＋ＴｅＯ２）の質量和は好ましくは２０．０％、より好ましくは１５．０％、さらに好ましくは１０．０％、さらに好ましくは５．０％、さらに好ましくは３．０％、さらに好ましくは１．０％、最も好ましくは０．１％以下とする。
【０１１１】
質量比（Ｌｎ２Ｏ３＋ＳｉＯ２＋Ａｌ２Ｏ３）／（ＲＯ＋Ｒｎ２Ｏ＋Ｂ２Ｏ３）が０．３以上とすることで、ガラスの化学的耐久性を向上させる効果が得やすくなる。
従って、（Ｌｎ２Ｏ３＋ＳｉＯ２＋Ａｌ２Ｏ３）／（ＲＯ＋Ｒｎ２Ｏ＋Ｂ２Ｏ３）の質量比は好ましくは０．３、より好ましくは０．５、さらに好ましくは０．８、さらに好ましくは１．２、さらに好ましくは１．４、さらに好ましくは１．６、さらに好ましくは１．８、最も好ましくは２．０を下限とする。
一方で、この質量比を１０．０以下にすることで、ガラス原料の熔融性の悪化や過剰な粘性の上昇を抑えることができる。従って（Ｌｎ２Ｏ３＋ＳｉＯ２＋Ａｌ２Ｏ３）／（ＲＯ＋Ｒｎ２Ｏ＋Ｂ２Ｏ３）の質量比は、好ましくは１０．０、より好ましくは８．０、さらに好ましくは７．０、さらに好ましくは６．０、さらに好ましくは５．０、さらに好ましくは４．０、さらに好ましくは３．０、最も好ましくは２．５を上限とする。
なお、ＲＯ、Ｒｎ２Ｏ、Ｂ２Ｏ３成分を含有しない場合は、（Ｌｎ２Ｏ３＋ＳｉＯ２＋Ａｌ２Ｏ３）／（ＲＯ＋Ｒｎ２Ｏ＋Ｂ２Ｏ３）の値を無限大とする。
【０１１２】
質量積（ＢａＯ×Ｇｄ２Ｏ３）が８．０未満の場合、ガラスの比重とコストの双方を抑える効果が得やすくなる。従って（ＢａＯ×Ｇｄ２Ｏ３）の質量積は好ましくは８．０未満、より好ましくは７．０、さらに好ましくは６．０、さらに好ましくは５．０、さらに好ましくは４．０、さらに好ましくは３．０、さらに好ましくは２．０、さらに好ましくは１．０、最も好ましくは０．１を上限とする。
【０１１３】
質量積（ＳｉＯ２＋Ａｌ２Ｏ３＋Ｂ２Ｏ３）×Ｒｎ２Ｏが５００以下の場合、高屈折率及び高アッベ数を維持しながらもガラスの耐久性を向上させる効果が得やすくなる。従って（ＳｉＯ２＋Ａｌ２Ｏ３＋Ｂ２Ｏ３）×Ｒｎ２Ｏの質量積は好ましくは５００、より好ましくは４５０、さらに好ましくは４００、さらに好ましくは３５０、さらに好ましくは３００、さらに好ましくは２５０、さらに好ましくは２００、さらに好ましくは１５０、最も好ましくは１００を上限とする。
【０１１４】
質量比（Ａｌ２Ｏ３／Ｌｎ２Ｏ３）が０超の場合、耐失透性を向上させる効果が得られやすくなる。
従って、（Ａｌ２Ｏ３／Ｌｎ２Ｏ３）の質量比は好ましくは０．１０、より好ましくは０．１５、さらに好ましくは０．２０、さらに好ましくは０．２５、さらに好ましくは０．３０、最も好ましくは０．３５を下限としても良い。
一方で、この質量比を１．０以下にすることで、ガラス原料の熔融性の悪化や過剰な粘性の上昇を抑えることができる。従って、（Ａｌ２Ｏ３／Ｌｎ２Ｏ３）の質量比は、好ましくは１．０、より好ましくは０．９、さらに好ましくは０．８、さらに好ましくは０．７、さらに好ましくは０．６、最も好ましくは０．５を上限とする。
【０１１５】
＜含有すべきでない成分について＞
第一及び第二の態様の光学ガラスにおいて、含有すべきでない成分、及び含有することが好ましくない成分について説明する。
【０１１６】
他の成分を本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【０１１７】
Ｎｄ２Ｏ３成分はガラスへの着色影響が強いため、実質的に含有しないこと、すなわち、不可避な混入を除いて一切含有しないことが望ましい。
【０１１８】
Ｅｒ２Ｏ３成分はガラスへの着色影響が強いため、実質的に含有しないこと、すなわち、不可避な混入を除いて一切含有しないことが望ましい。
【０１１９】
また、ＰｂＯ等の鉛化合物及は、環境負荷が高い成分であるため、実質的に含有しないこと、すなわち、不可避な混入を除いて一切含有しないことが望ましい。
【０１２０】
また、Ａｓ２Ｏ３等の砒素化合物は、環境負荷が高い成分であるため、実質的に含有しないこと、すなわち、不可避な混入を除いて一切含有しないことが望ましい。
【０１２１】
さらに、Ｔｈ、Ｃｄ、Ｔｌ、Ｏｓ、Ｂｅ、及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。
【０１２２】
［物性］
本発明の第一及び第二の光学ガラスの物性について説明する。
本発明の光学ガラスは、中屈折率及び高アッベ数（低分散）を有することが好ましい。特に、本発明の光学ガラスの屈折率（ｎｄ）は、好ましくは１．５８、より好ましくは１．６０、さらに好ましくは１．６１、さらに好ましくは１．６２、さらに好ましくは１．６３、最も好ましくは１．６４を下限とする。この屈折率（ｎｄ）は、好ましくは１．８０、より好ましくは１．７５、さらに好ましくは１．７０、最も好ましくは１．６８を上限とする。
また、本発明の光学ガラスのアッベ数（νｄ）は、好ましくは３５、より好ましくは３８、さらに好ましくは４０、さらに好ましくは４５、最も好ましくは５０を下限とする。このアッベ数（νｄ）は、好ましくは６５を上限とするが、好ましくは６４、より好ましくは６３、さらに好ましくは６２、さらに好ましくは６１、最も好ましくは６０を上限とする。
このような中屈折率を有することで、光学素子の薄型化を図っても大きな光の屈折量を得ることができる。また、このような低分散を有することで、単レンズとして用いたときに光の波長による焦点のずれ（色収差）を小さくできる。そのため、例えば高分散（低いアッベ数）を有する光学素子と組み合わせて光学系を構成した場合に、その光学系の全体として収差を低減させて高い結像特性等を図ることができる。
このように、本発明の光学ガラスは、光学設計上有用であり、特に光学系を構成したときに、高い結像特性等を図りながらも、光学系の小型化を図ることができ、光学設計の自由度を広げることができる。
【０１２３】
ここで、本発明の光学ガラスは、屈折率（ｎｄ）及びアッベ数（νｄ）が、ｎｄ≧−０．００２３×νｄ＋１．７３かつ１．５８≦ｎｄ≦１．８０かつ３５≦νｄ≦６５の関係を満たすことが好ましい。
本発明で特定される組成のガラスでは、屈折率（ｎｄ）及びアッベ数（νｄ）がこの関係を満たすことで、より安定なガラスを得られる。
一方で、屈折率（ｎｄ）及びアッベ数（νｄ）が、ｎｄ≧−０．００２３×νｄ＋１．７４かつ１．６０≦ｎｄ≦１．７５かつ４５≦νｄ≦６２．５の関係を満たすことがより好ましく、屈折率（ｎｄ）及びアッベ数（νｄ）が、ｎｄ≧−０．００２３×νｄ＋１．７５かつ１．６２≦ｎｄ≦１．７１かつ５０≦νｄ≦６０の関係を満たすことがさらに好ましい。
【０１２４】
本発明の光学ガラスは、比重が小さいことが好ましい。より具体的には、本発明の光学ガラスの比重は５．００以下である。これにより、光学素子やそれを用いた光学機器の質量が低減されるため、光学機器の軽量化に寄与することができる。従って、本発明の光学ガラスの比重は、好ましくは５．００、より好ましくは４．７０、好ましくは４．５０を上限とする。なお、本発明の光学ガラスの比重は、概ね２．８０以上、より詳細には３．００以上、より詳細には３．１０以上、さらに詳細には３．２０以上であることが多い。
本発明の光学ガラスの比重は、日本光学硝子工業会規格ＪＯＧＩＳ０５−１９７５「光学ガラスの比重の測定方法」に基づいて測定する。
【０１２５】
本発明の光学ガラスは、高い耐酸性を有することが好ましい。特に、ＪＯＧＩＳ０６−２００９に準じたガラスの粉末法による化学的耐久性（耐酸性）は、好ましくは１〜４級、より好ましくは１〜３級であることが好ましい。
これにより、光学ガラスの加工性が改善するほか車載用途等で使用する際に、酸性雨等によるガラスの曇りが低減されるため、ガラスからの光学素子の作製をより行い易くできる。
【０１２６】
ここで「耐酸性」とは、酸によるガラスの侵食に対する耐久性であり、この耐酸性は、日本光学硝子工業会規格「光学ガラスの化学的耐久性の測定方法」ＪＯＧＩＳ０６−１９９９により測定することができる。また、「粉末法による化学的耐久性（耐酸性）が１〜３級である」とは、ＪＯＧＩＳ０６−２００９に準じて行った化学的耐久性（耐酸性）が、測定前後の試料の質量の減量率で、０．６５質量％未満であることを意味する。
なお、化学的耐久性（耐酸性）の「１級」は、測定前後の試料の質量の減量率が０．２０質量％未満であり、「２級」は、測定前後の試料の質量の減量率が０．２０質量％以上０．３５質量％未満であり、「３級」は、測定前後の試料の質量の減量率が０．３５質量％以上０．６５質量％未満であり、「４級」は、測定前後の試料の質量の減量率が０．６５質量％以上１．２０質量％未満であり、「５級」は、測定前後の試料の質量の減量率が１．２０質量％以上２．２０質量％未満であり、「６級」は、測定前後の試料の質量の減量率が２．２０質量％以上である。
【０１２７】
本発明の光学ガラスは、耐失透性が高いこと、より具体的には、低い液相温度を有することが好ましい。
すなわち、本発明の光学ガラスの液相温度は、好ましくは１２００℃、より好ましくは１１５０℃、さらに好ましくは１１００℃を上限とする。これにより、熔解後のガラスをより低い温度で流出しても、作製されたガラスの結晶化が低減されるため、熔融状態からガラスを形成したときの失透を低減でき、ガラスを用いた光学素子の光学特性への影響を低減できる。また、ガラスの熔解温度を低くしてもガラスを成形できるため、ガラスの成形時に消費するエネルギーを抑えることで、ガラスの製造コストを低減できる。
一方、本発明の光学ガラスの液相温度の下限は特に限定しないが、本発明によって得られるガラスの液相温度は、概ね８００℃以上、具体的には８５０℃以上、さらに具体的には９００℃以上であることが多い。なお、本明細書中における「液相温度」とは、１０００℃〜１１５０℃の温度勾配のついた温度傾斜炉に３０分間保持し、炉外に取り出して冷却した後、倍率１００倍の顕微鏡で結晶の有無を観察したときに結晶が認められない一番低い温度である。
【０１２８】
特に第二の態様の光学ガラスにおいて、ガラスの比重（ｄ）と粉末法耐酸性の等級（ＲＡ）の乗算（ｄ×ＲＡ）の値が低いことが望ましい。より具体的には、本発明における（ｄ×ＲＡ）の乗算値は１５．０以下である。
これにより、耐酸性に優れながら比重の軽いレンズを作製することが可能であるため、車載や監視カメラ用途等に適した軽量化かつ酸性雨等からの耐性を有する光学素子の作製を行い易くなる。
従って、本発明の（ｄ×ＲＡ）の乗算値は好ましくは１５．０、より好ましくは１４．０、さらに好ましくは１３．０、さらに好ましくは１２．０、さらに好ましくは１１．０、さらに好ましくは１０．５、最も好ましくは１０．０を上限とする。
なお、本発明の光学ガラスの（ｄ×ＲＡ）の乗算値の下限値は、特に限定されるものではないが、概ね３．０以上、より詳細には５．０以上、さらに詳細には６．５以上であることが多い。
【０１２９】
［製造方法］
本発明の光学ガラスは、例えば以下のように作製される。すなわち、上記原料を各成分が所定の含有量の範囲内になるように均一に混合し、作製した混合物を白金坩堝に投入し、ガラス組成の溶融難易度に応じて電気炉で１１００〜１３４０℃の温度範囲で２〜６時間溶融し、攪拌均質化した後、適当な温度に下げてから金型に鋳込み、徐冷することにより作製される。
【０１３０】
［ガラスの成形］
本発明のガラスは、公知の方法によって、熔解成形することが可能である。なお、ガラス溶融体を成形する手段は限定されない。
【０１３１】
［ガラス成形体及び光学素子］
本発明のガラスは、例えば研削及び研磨加工の手段等を用いて、ガラス成形体を作製することができる。すなわち、ガラスに対して研削及び研磨等の機械加工を行ってガラス成形体を作製することができる。なお、ガラス成形体を作製する手段は、これらの手段に限定されない。
【０１３２】
このように、本発明のガラスから形成したガラス成形体は、耐久性に優れるため加工性が良く、酸性雨等によるガラスの劣化が小さいため車載用途などでの使用が可能である。
【実施例】
【０１３３】
本発明のガラスの実施例及び比較例の組成、これらのガラスの屈折率（ｎｄ）、アッベ数（νｄ）、比重（ｄ）、粉末法耐酸性の等級（ＲＡ）、液相温度を表１〜表１２に示す。なお、以下の実施例はあくまで例示の目的であり、これらの実施例のみに限定されるものではない。なお表１〜１１は第一の態様の光学ガラス、表１２〜２８は第二の態様の光学ガラスを表す。【０１３４】
本発明の実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表に示した各実施例の組成の割合になるように秤量して均一に混合した後、白金坩堝に投入し、ガラス組成の溶融難易度に応じて電気炉で１１００〜１３５０℃の温度範囲で２〜５時間溶融した後、攪拌均質化してから金型等に鋳込み、徐冷してガラスを作製した。【０１３５】
ここで、実施例及び比較例のガラスの屈折率及びアッベ数は、日本光学硝子工業会規格ＪＯＧＩＳ０１―２００３に基づいて測定した。ここで、屈折率及びアッベ数は、徐冷降温速度を−２５℃／ｈｒにして得られたガラスについて測定を行うことで求めた。【０１３６】
実施例及び比較例のガラスの比重は、日本光学硝子工業会規格ＪＯＧＩＳ０５−１９７５「光学ガラスの比重の測定方法」に基づいて測定した。【０１３７】
実施例及び比較例のガラスの耐酸性は、日本光学硝子工業会規格「光学ガラスの化学的耐久性の測定方法」ＪＯＧＩＳ０６−１９９９に準じて測定した。すなわち、粒度４２５〜６００μｍに破砕したガラス試料を比重ビンにとり、白金かごの中に入れた。白金かごを０．０１Ｎ硝酸水溶液の入った石英ガラス製丸底フラスコに入れて、沸騰水浴中で６０分間処理した。処理後のガラス試料の減量率（質量％）を算出して、この減量率（質量％）が０．２０未満の場合を１級、減量率が０．２０〜０．３５未満の場合を２級、減量率が０．３５〜０．６５未満の場合を３級、減量率が０．６５〜１．２０未満の場合を４級、減量率が１．２０〜２．２０未満の場合を５級、減量率が２．２０以上の場合を６級とした。このとき、級の数が小さいほど、ガラスの耐酸性が優れていることを意味する。【０１３８】
実施例及び比較例のガラスの液相温度は、１０００℃〜１１５０℃の温度勾配のついた温度傾斜炉に３０分間保持し、炉外に取り出して冷却した後、倍率１００倍の顕微鏡で結晶の有無を観察したときに結晶が認められない一番低い温度を求めた。
なお、「１０００℃以下」と記載している場合は、少なくとも１０００℃で結晶が認められないことを指す。
【０１３９】
【表１】
2018003719.tif 000002
【０１４０】
【表２】
2018003719.tif 000003
【０１４１】
【表３】
2018003719.tif 000004
【０１４２】
【表４】
2018003719.tif 000005
【０１４３】
【表５】
2018003719.tif 000006
【０１４４】
【表６】
2018003719.tif 000007
【０１４５】
【表７】
2018003719.tif 000008
【０１４６】
【表８】
2018003719.tif 000009
【０１４７】
【表９】
2018003719.tif 000010
【０１４８】
【表１０】
2018003719.tif 000011
【０１４９】
【表１１】
2018003719.tif 000012
【０１５０】
【表１２】
2018003719.tif 000013
【０１５１】
【表１３】
2018003719.tif 000014
【０１５２】
【表１４】
2018003719.tif 000015
【０１５３】
【表１５】
2018003719.tif 000016
【０１５４】
【表１６】
2018003719.tif 000017
【０１５５】
【表１７】
2018003719.tif 000018
【０１５６】
【表１８】
2018003719.tif 000019
【０１５７】
【表１９】
2018003719.tif 000020
【０１５８】
【表２０】
2018003719.tif 000021
【０１５９】
【表２１】
2018003719.tif 000022
【０１６０】
【表２２】
2018003719.tif 000023
【０１６１】
【表２３】
2018003719.tif 000024
【０１６２】
【表２４】
2018003719.tif 000025
【０１６３】
【表２５】
2018003719.tif 000026
【０１６４】
【表２６】
2018003719.tif 000027
【０１６５】
【表２７】
2018003719.tif 000028
【０１６６】
【表２８】
2018003719.tif 000029
【０１６７】
本発明の実施例の光学ガラスを用いて、ガラスブロックを形成し、このガラスブロックに対して研削及び研磨を行い、レンズ及びプリズムの形状に加工した。その結果、安定に様々なレンズ及びプリズムの形状に加工することができた。【０１６８】
以上、本発明を例示の目的で詳細に説明したが、本実施例はあくまで例示の目的のみであって、本発明の思想及び範囲を逸脱することなく多くの改変を当業者により成し得ることが理解されよう。
【国際調査報告】
2018003719.tif 000030
2018003719.tif 000031
2018003719.tif 000032
2018003719.tif 000033